Procédé (300;400;500) d’extraction de lithium d’une batterie (200), à électrolyte au lithium solide ou quasi solide comprenant au moins deux cellules (100) de stockage d’énergie électrique ; chaque cellule comprenant une électrode négative (102), une électrode positive (104;108) et du lithium métallique solide (106) ou quasi solide ; ladite batterie comportant une première bordure (110) d’où dépassent les électrodes négatives (102) desdites cellules et une deuxième bordure (112), opposée (112) à ladite première bordure (110), et d’où dépassent les électrodes positives (104) ; ledit procédé (300;400;500) comprenant une phase (306;406) d’extraction comprenant les étapes suivantes : positionnement (308;408) de ladite batterie (200) dans une orientation dans laquelle l’une (110;112) desdites première et deuxième bordures se trouve en dessous de l’autre (112;110) desdites première et deuxième bordures, et chauffage (310) de ladite batterie (200) à une température, dite de traitement, supérieure ou égale à la température de fusion dudit lithium métallique solide ; caractérisé en ce qu’il comprend en outre une étape (314) de coupure de la liaison électrique entre les électrodes positives d’au moins deux, et en particulier de toutes les, cellules (100) de ladite batterie (200). Procédé (300;400;500) selon la revendication précédente, caractérisé en ce que l’étape de coupure (314) réalise une découpe de fils de connexion entre les électrodes positives suivant une ligne de découpe (802) se trouvant au niveau, et en particulier à la limite, de la deuxième bordure (112), du côté desdits fils de connexion électriques. Procédé (300;400;500) selon l’une quelconque des revendications précédentes, caractérisé en ce que l’étape de coupure réalise une découpe des cellules suivant une ligne de découpe (804) se trouvant au niveau, et en particulier à la limite de la deuxième bordure (112), du côté desdites cellules. Procédé (300;400;500) selon l’une quelconque des revendications précédentes, caractérisé en ce que l’étape de coupure (314) est réalisée par massicotage. Procédé (500) selon l’une quelconque des revendications précédentes, caractérisé en ce qu’il comprend en outre, avant la phase d’extraction (306;406), une étape (502) de chargement électrique de la batterie (200), ladite phase d’extraction (306;406) étant appliquée à ladite batterie (200) chargée. Procédé (300;400;500) selon l’une quelconque des revendications précédentes, caractérisé en ce que la phase d’extraction (306;406) comprend en outre une étape (312) de compression de la batterie (200). Procédé (300;400;500) selon l’une quelconque des revendications précédentes, caractérisé en ce qu’il comprend, avant la phase d’extraction (306;406), une étape (302) d’enlèvement d’au moins un connecteur électrique de la batterie (100). Procédé (300;500) selon l’une quelconque des revendications précédentes, caractérisé en ce que l’étape de positionnement (308) réalise un positionnement de la batterie (200) dans une orientation dans laquelle la première bordure (110) de ladite batterie se trouve en dessous de la deuxième bordure (112) de ladite batterie (200). Procédé (300;500) selon la revendication précédente, caractérisé en ce que l’étape de positionnement (308) réalise une mise en position verticale de la batterie (200), dans laquelle la première bordure (110) se trouve vers le bas. Procédé (300;500) selon l’une quelconque des revendications 8 ou 9, caractérisé en ce que l’étape de chauffage (310) de la batterie (200) est réalisée sous gaz inerte ou sous vide. Procédé (400;500) selon l’une quelconque des revendications 1 à 7, caractérisé en ce que l’étape de positionnement (408) réalise un positionnement de la batterie (200) dans une orientation dans laquelle la première bordure (110) de ladite batterie se trouve au-dessus de la deuxième bordure (112) de ladite batterie, et en ce que la phase d’extraction (406) comprend en outre, avant l’étape de chauffage (310), une étape (410) d’immersion de la batterie (200) dans un liquide (702), dit de traitement, plus dense que le lithium liquide et électriquement isolant. Installation (600;700) d’extraction de lithium d’une batterie (200), à électrolyte au lithium solide ou quasi solide, comprenant au moins deux cellules (100) de stockage d’énergie électrique ; chaque cellule comprenant une électrode négative (102), une électrode positive (104;108) et du lithium métallique solide (106) ou quasi solide ; ladite batterie comportant une première bordure (110) d’où dépassent les électrodes négatives (102) desdites cellules et une deuxième bordure (112), opposée (112) à ladite première bordure (110), et d’où dépassent les électrodes positives (104) ; ladite installation (600;700) comprenant : un moyen (604) de positionnement de ladite batterie (200) dans une orientation dans laquelle l’une (110;112) desdites première et deuxième bordures se trouve en dessous de l’autre (112;110) desdites première et deuxième bordures ; et un moyen de chauffage (602) configuré pour chauffer ladite batterie (200) à une température, dite de traitement, supérieure ou égale à la température de fusion dudit lithium métallique solide ; caractérisée en ce qu’elle comprend en outre un moyen (612) de coupure de la liaison électrique entre les électrodes positives d’au moins deux, et en particulier de toutes les, cellules (100) de ladite batterie (200). Installation (600;700) selon la revendication précédente, caractérisée en ce que le moyen de coupure (612) comprend un massicot. Installation (600;700) selon l’une quelconque des revendications 12 ou 13, caractérisée en ce que le moyen de chauffage comprend une étuve (502). Installation (500) selon l’une quelconque des revendications 12 à 14, caractérisée en ce qu’elle comprend un moyen de compression (508) de la batterie (200).